(57)【要約】【課題】本発明の目的は、高融点相変化記録層材料を使用した情報記録媒体において、多数回書換性能に優れ、なおかつ加湿環境下での保存寿命に優れた界面層を備える情報記録媒体を提供する。【解決手段】基板と、レーザービームの照射による、相変化反応により情報の記録が行われ、複数回書換え可能な記録層を備え、上記レーザービームを相対的に走査することで情報の記録が行われ、基板上に少なくとも保護層、記録層、保護層、反射層を有する情報記録媒体において、上記記録層に接した界面層を少なくとも一層以上有し、上記界面層のうち少なくとも一層にＣｒとＴａとＯが含有され、その膜厚が０．８ｎｍ以上８ｎｍ以下であることを特徴とする情報記録媒体を提供することにより上記課題を解決する。【選択図】図１
2005285165.tif 000002
【特許請求の範囲】
【請求項１】
基板上に、少なくとも保護層、記録層、保護層、反射層を有する情報記録媒体において、前記記録層は、レーザービームの照射による相変化反応により情報の記録が行われる複数回書換え可能な記録層であり、前記レーザービームを相対的に走査することで情報の記録が行われ、前記記録層に接した界面層を少なくとも一層以上有し、前記界面層のうち少なくとも一層はＣｒとＴａとＯが含有され、その膜厚が０．８ｎｍ以上８ｎｍ以下であることを特徴とする情報記録媒体。
【請求項２】
請求項１記載の情報記録媒体において、前記界面層中のＣｒとＴａの組成比が
ＣｒｘＴａｙ（０．０５≦ｙ/ｘ≦０．７）であることを特徴とする情報記録媒体。
【請求項３】
請求項１記載の情報記録媒体において、前記記録層はＳｎ、Ｇｅ、Ｓｂ、Ｔｅを含有することを特徴とする情報記録媒体。
【請求項４】
請求項１に記載の情報記録媒体において、前記記録層に接して、レーザービーム入射側に第一界面層、記録層のレーザービーム入射側とは反対側に第２界面層を備え、前記第一界面層に含有されるＴａ含有比率と比較して、第二界面層のＴａ含有比率の方が小さいことを特徴とする情報記録媒体。
【発明の詳細な説明】
【技術分野】
【０００１】
本発明は、エネルギービームの照射により情報の記録が行われる情報記録媒体に係り、特に、ＤＶＤ−ＲＡＭ、ＤＶＤ−ＲＷ、ＤＶＤ＋ＲＷ等の赤色レーザー対応の光ディスク、Ｂｌｕ−ｒａｙ等の青色レーザー対応の相変化光ディスクに関する。
【背景技術】
【０００２】
近年、ＤＶＤ−ＲＯＭ、ＤＶＤ−Ｖｉｄｅｏ等の再生専用型光ディスク市場が拡大している。また、ＤＶＤ−ＲＡＭやＤＶＤ−ＲＷ、ＤＶＤ＋ＲＷといった書き換え可能なＤＶＤが市場投入され、コンピュータ用バックアップ媒体、ＶＴＲに代わる映像記録媒体として、市場が急拡大しつつある。
【０００３】
書換可能相変化ディスクでは、多数回書換を行うと保護膜材料が記録膜へ溶け込み、多数回書換性能が劣化することがわかっている。そこで、保護層と記録膜との間に熱安定性の良い界面層を設け、保護層材料の記録膜への溶け込みを抑制することが知られている。
【０００４】
例えば、特開２００３−１７８４８７号では記録層のエネルギービーム入射側にＴａ２Ｏ５とＣｒ２Ｏ３の混合物を、２６ｎｍ製膜することによって、多数回書換えによる反射率低下を抑制できるとしている。
【０００５】
【特許文献１】特開２００３−１７８４８７号公報
【発明の開示】
【発明が解決しようとする課題】
【０００６】
以上の従来技術は、どの方法も極めて有効な方法であるが、発明者らの検討結果によると、これらの技術を、３０Ｍｂｐｓを越えるような高速記録が可能なＤＶＤ−ＲＡＭ、ＤＶＤ−ＲＷ、ＤＶＤ＋ＲＷ等に適応した場合、1万回を超えるような多数回書換え時の劣化を抑制することは困難であることが判明した。発明者らは鋭意研究の結果、高速記録を実現するために、記録膜として使用される相変化記録材料の融点を上昇させていることが、多数回書換え時の劣化が引き起こしていることを明らかにした。以下に、高速記録を実現しようとすると、なぜ、記録膜の融点が上昇してしまうのか、詳細に説明する。
【０００７】
高速記録が可能な相変化記録層材料としては、Ｇｅ、Ｓｂ、Ｔｅのそれぞれを頂点とする三角形の中で、ＧｅＴｅとＳｂ２Ｔｅ３を結ぶ線上のＧｅ−Ｓｂ−Ｔｅ系材料が、結晶化速度が速いためによく使われている。相変化記録方式において高速記録が可能ということは、相変化ディスクを高速で回転させた場合（線速度が高速になった場合）においても、レーザービームが通過する短時間の間に結晶化が完了するということであるからである。具体的なものとしては、Ｇｅ２Ｓｂ２Ｔｅ５、Ｇｅ６Ｓｂ２Ｔｅ９やＧｅ８Ｓｂ２Ｔｅ１１などがある。更なる高線速化に対して、相変化記録層材料の性能も更なる結晶化速度が速いことが求められてきている。この要求に応えるため、様々な相変化材料の研究がなされており、上記Ｇｅ−Ｓｂ−Ｔｅ系相変化材料中のＧｅＴｅにＳｎＴｅを置換することで結晶化速度が上がることが知られている。ＧｅＴｅの融点が７２５℃であるのに対して、ＳｎＴｅの融点は約８００℃と高温である。このため、ＧｅＴｅをＳｎＴｅで置換したＧｅ−Ｓｂ−Ｓｎ−Ｔｅ系材料の融点も高くなるのである。
【０００８】
また、上記高速記録が可能な書換え型ＤＶＤ媒体には、高速記録が可能であることと同時に、従来の低速記録でも、良好に記録される性能が要求される。例えば、４．７ＧＢ-ＤＶＤ−ＲＡＭの場合、低速記録の規格書において定義されている記録線速度（２倍速）は８．２ｍ／ｓであるが、３倍速記録対応のＤＶＤ−ＲＡＭでは、１２．３ｍ／ｓとなる。さらに、５倍速記録対応のＤＶＤ−ＲＡＭでは８．２ｍ／ｓ〜２０．５ｍ／ｓと極めて広い線速度範囲において良好な記録性能が得られることが要求される。この条件を満足するためには、高融点であるＧｅＴｅやＳｎＴｅの含有量を増加させる必要がある。発明者らの検討結果によると、Ｇｅ−Ｓｂ−Ｓｎ−Ｔｅ系相変化材料においてはＧｅＴｅやＳｎＴｅの含有量を増加させると、結晶化の活性化エネルギーが増大することが判明した。結晶化の活性化エネルギーを増大させると、低速記録時においては、アモルファスマークの安定性が増大し、高速記録時においても高速結晶化が可能となるのである。さらに、Ｇｅ−Ｓｂ−Ｓｎ−Ｔｅ系相変化材料中のＧｅＴｅやＳｎＴｅの含有量を増大させると、比較的低融点なＳｂ２Ｔｅ３（６２０℃）の含有量が少なくなるため、Ｇｅ−Ｓｂ−Ｓｎ−Ｔｅ系相変化材料の融点としては、およそ６５０℃以上と高融点になってしまうのである。
【０００９】
以上のように、高速記録を実現する際には、(1)Ｇｅ−Ｓｂ−Ｔｅ系相変化材料中のＧｅＴｅをＳｎＴｅで置換し、Ｇｅ−Ｓｂ−Ｓｎ−Ｔｅ系相変化材料とする必要があること、(2)Ｇｅ−Ｓｂ-Ｓｎ−Ｔｅ系相変化材料中のＧｅＴｅ，あるいはＳｎＴｅの含有量を増大させる必要があること、の二つの理由により、６５０℃以上と高融点のＧｅ−Ｓｂ−Ｓｎ−Ｔｅ系相変化材料を使用する必要が生じるのである。
【００１０】
このような記録膜材料を情報記録媒体で使用するには、保護層と記録層の間に熱的に極めて安定な界面層を設けることが必要となる。具体的にはＣｒ２Ｏ３、Ｔａ２Ｏ５、Ａｌ２Ｏ３、ＳｉＯ２などの高融点酸化物、ＣｒＮやＧｅＮなどの高融点窒化物、ＳｉＣなどの高融点炭化物が熱的に安定である。
【００１１】
そこで本発明者らは、高融点の相変化記録膜材料に上記界面層を使った情報記録媒体を作製し、多数回書換性能と加湿環境下での保存寿命について調べてみた。多数回書換性能では、Ｃｒ２Ｏ３以外の材料では良好なことがわかった。特開平１０−１５４３５２号では界面層にＣｒ２Ｏ３を使用することで多数回書換性能が向上すると記載されているが、発明者らの実験で記録膜材料に高融点材料を使用した場合は、多数回書換性能が劣ることが分かった。一方、加湿環境下での保存寿命については、多数回書換性能では他よりも劣っていたＣｒ２Ｏ３のみが良好な特性を示すことがわかった。
【００１２】
さらに、後述するような考えに基づいて、界面層として特開２００３−１７８４８７号に記載されているＣｒ２Ｏ３とＴａ２Ｏ５の混合材料系を使用し、多数回書換え性能と加湿環境下における保存寿命を詳細に調べたところ、多数回書換え時の反射率低下に関しては大きな改善が得られたが、その組成比、膜厚によっては、実用上最も重要な多数回書換え後のジッター、加湿環境下におけるエラーレートに関しては良好な結果が得られなかった。
【００１３】
したがって、本発明の目的は、高融点相変化記録層材料を使用した情報記録媒体において、多数回書換性能に優れ、なおかつ加湿環境下での保存寿命に優れた界面層を備える情報記録媒体を提供することに有る。
【課題を解決するための手段】
【００１４】
まず始めに本発明者らは、界面層にＣｒ２Ｏ３を使用して、多数回書換性能の向上を製膜条件など検討し試みたが、目標に達する情報記録媒体は得られなかった。
【００１５】
そこで本発明者らはＣｒ２Ｏ３について物質特性を調べてみた。するとＣｒ２Ｏ３はＣｒ２-ｘＯ３（ｘ＜０．０７７）とＣｒ欠損の不定性化合物になりうることがわかった。高融点記録膜材料を使用した場合に、Ｃｒ２Ｏ３の多数回書換性能が他の界面層材料に比べて劣っていたのは、このＣｒ欠損による結合していない酸素が存在するため、記録膜材料を酸化させているためだとわかった。
【００１６】
この物性を考え、本発明者らはＣｒ欠損を打ち消す材料の添加、つまり酸素欠損または窒素欠損がある酸化物、窒化物または酸化窒化物、特に遷移金属で酸素欠損または窒素欠損がある酸化物、窒化物または酸化窒化物の材料をＣｒ２Ｏ３に添加する方法が有効であると考えた。さらに、遷移金属の中でも、融点が高く、酸化物、窒化物が安定に存在しうる材料としてＴａ２Ｏ５を選定するに至った。発明者らが検討した結果、Ｔａ２Ｏ５のみでも多数回書換え時の信号劣化の目標を満足するが、加湿環境下における保存寿命の目標を満足することはできないことが判明した。本発明のポイントの一つは、Ｃｒ２Ｏ３に対してＴａ２Ｏ５を添加することにより、多数回書換え時の信号劣化、加湿環境下における保存寿命ともに、良好となることを明らかにした点である。
【００１７】
さらに、発明者らの検討によると、本発明のＣｒ-Ｔａ-Ｏ系材料を界面層として使用する場合、その膜厚が厚すぎても、薄すぎても、多数回書換え時に再生信号のジッターが劣化することを明らかにした。薄すぎる場合、多数回書換えに伴って、記録膜中に保護層材料が拡散するのである。厚すぎる場合に、多数回書換え時の再生信号ジッターが劣化する原因は明らかになっていないが、恐らく、Ｃｒ−Ｔａ−Ｏ系材料の熱膨張係数が大きいため、膜厚が厚すぎる場合、熱膨張によりレーザービームが照射された部分と、それ以外の部分の間に亀裂が生じ、結果として記録膜中に保護層材料が拡散してしまうためと考えられる。詳細に検討した結果、最適膜厚は０．８ｎｍ以上８ｎｍ以下、望ましくは１．０ｎｍ以上３．０ｎｍ以下であった。
【００１８】
したがって、本発明の目的を達成するためには、以下に示した情報記録媒体を用いればよい。
【００１９】
（１）基板と、レーザービームの照射による、相変化反応により情報の記録が行われ、複数回書換え可能な記録層を備え、上記レーザービームを相対的に走査することで情報の記録が行われ、基板上に少なくとも保護層、記録層、保護層、反射層を有する情報記録媒体において、上記記録層に接した界面層を少なくとも一層以上有し、上記界面層のうち少なくとも一層にＣｒとＴａとＯが含有され、その膜厚が０．８ｎｍ以上８ｎｍ以下であることを特徴とする情報記録媒体。
【００２０】
また、本発明者らが、多数回書換え時の信号劣化、加湿環境下における保存寿命ともに目標を満足するＣｒ−Ｔａ−Ｏ系界面層の最適組成範囲を調べた結果は以下のとおりである。
【００２１】
（２）（１）記載の情報記録媒体であって、少なくとも上記界面層中のＣｒとＴａの組成比がＣｒｘＴａｙ（０．０５≦ｙ/ｘ≦０．７）から選択されることを特徴とする情報記録媒体。
【００２２】
またこの界面層は下記に示す高融点記録膜材料との組合せにおいて格別の効果を発揮する。
【００２３】
（３）（１）記載の情報記録媒体であって、少なくとも上記記録層にＳｎ、Ｇｅ、Ｓｂ、Ｔｅが含有されていることを特徴とする情報記録媒体。
【００２４】
さらに、発明者らは記録層に接して、レーザービーム入射側に第一界面層、記録層のレーザービーム入射側とは反対側に第２界面層を備える場合、第１界面層に本発明の界面層材料を使用した場合に大きな効果があることを明らかにした。第２界面層に本発明の界面層を使用した場合には、記録膜組成との組合せによっては、記録膜の結晶化速度が低下してしまうという弊害が発生するからである。しかしながら、多数回書換え時の信号劣化を抑制する効果は、大きいため、第２界面層にもＣｒ−Ｔａ−Ｏ系界面層を使用することができる。しかし、この場合、最適Ｔａ含有比率は、上記弊害を考慮し第一界面層に含有されるＴａ含有比率と比較して小さい方が良い。
【００２５】
（４）（１）に記載の情報記録媒体であって、上記記録層に接して、レーザービーム入射側に第一界面層、記録層のレーザービーム入射側とは反対側に第２界面層を備え、第一界面層に含有されるＴａ含有比率と比較して、第二界面層のＴａ含有比率の方が小さいことを特徴とする情報記録媒体。
【００２６】
なお、本発明では、Ｃｒ−Ｔａ−Ｏ系界面層の膜厚制御がきわめて重要である。以上の膜厚を実現する手段としては、予め、精度良く測定が可能な膜厚（たとえば、５０ｎｍ程度）のＣｒＴａＯ系材料をスパッタリング等で製膜し、単位時間当たりの製膜レートを求め、その製膜レートを用い、以上の膜厚に対応した時間だけ製膜すればよい。また、所望の特性が得られない場合、断面ＴＥＭ（透過型電子顕微鏡）等により、正確な膜厚を測定すればよい。断面ＴＥＭ等で膜厚を測定した場合、必ずしも膜厚が均一でない場合があるが、この場合には、平均的な膜厚を、Ｃｒ−Ｔａ−Ｏ界面層の膜厚と定義しても差し支えなく、上記平均膜厚が上記範囲であれば、本発明の効果は失われない。
【発明の効果】
【００２７】
本発明のＣｒ−Ｔａ−Ｏ系界面層により、高融点相変化記録層材料を使用した場合においても、多数回書換え性能に優れ、なおかつ加湿環境下での保存寿命に優れた情報記録媒体を得ることができる。
【発明を実施するための最良の形態】
【００２８】
以下に図を用いて本発明の実施例を示す。
＜媒体構成＞
図１は本発明の情報記録媒体の基本構成である。すなわち、基板上に第一保護層、第一界面層、記録層、第二界面層、第二保護層、吸収率制御層、熱拡散層、紫外線硬化性保護層が順次積層された構造である。ここで、基板にはポリカーボネート製の厚さ０．６ｍｍの基板を使用しており、基板にはあらかじめ４．７ＧＢＤＶＤ−ＲＡＭと同じフォーマットの溝形状、および、プリピット形状が形成されている。
【００２９】
以下に、本発明の、情報記録媒体の製造プロセスの一部を説明する。はじめに、スパッタリングプロセスにより、上記基板上に、第１保護層として（ＺｎＳ）8０（ＳｉＯ２）２０を１３５ｎｍ、第一界面層としてＣｒ−Ｔａ−Ｏを２ｎｍ、記録層としてＳｎ-Ｇｅ-Ｓｂ-Ｔｅを１０ｎｍ、第二界面層としてＣｒ−Ｔａ-Ｏを２ｎｍ、第二保護層として（ＺｎＳ）8０（ＳｉＯ２）２０を３４ｎｍ、吸収率制御層としてＣｒ９０−（Ｃｒ−Ｏ）１０を３５ｎｍ、熱拡散層としてＡｌ９９Ｔｉ１を１００ｎｍ製膜した。さらに、ＵＶ樹脂をこの上に塗布し、ＵＶ照射しながら、厚さ０．６ｍｍの透明基板を張り合わせることにより情報記録媒体を得た。
【００３０】
＜本実施例に使用した情報記録再生装置＞
以下に本発明の情報記録媒体の情報記録、再生、及び装置の動作を説明する。
次に、記録再生の過程を以下に示す。まず、記録装置外部からの情報は８ビットを１単位として、８−１６変調器伝送される。情報記録媒体（以下、光ディスクと呼ぶ）上に情報を記録する際には、情報８ビットを１６ビットに変換する変調方式、いわゆる８−１６変調方式を用い記録が行う。この変調方式では媒体上に、８ビットの情報に対応させた３Ｔ〜１４Ｔのマーク長の情報の記録を行っている。なお、ここでＴとは情報記録時のクロックの周期を表しており、ここではディスク線速度が１２．３ｍ／ｓのときは１１．４ｎｓとした。
【００３１】
８−１６変調器により変換された３Ｔ〜１４Ｔのデジタル信号は記録波形発生回路に転送され、高パワーパルスの幅を約Ｔ／２とし、高パワーレベルのレーザー照射間に幅が約Ｔ／２の低パワーレベルのレーザー照射を行い、上記一連の高パワーパルス間に中間パワーレベルのレーザー照射が行われるマルチパルス記録波形が生成される。この際、記録マークを形成するための、高パワーレベルと、記録マークの結晶化が可能な中間パワーレベルを、測定する媒体ごとに最適な値に調整した。また、上記記録波形発生回路内において、３Ｔ〜１４Ｔの信号を時系列的に交互に「０」と「１」に対応させ、「０」の場合には中間パワーレベルのレーザーパワーを照射し、「１」の場合には高パワーレベルのパルスを含む一連の高パワーパルス列を照射するようにしている。この際、光ディスク上の中間パワーレベルのレーザービームが照射された部位は結晶となり、高パワーレベルのパルスを含む一連の高パワーパルス列のレーザービームが照射された部位はアモルファス（マーク部）に変化する。また、上記記録波形発生回路内は、マーク部を形成するための高パワーレベルを含む一連の高パワーパルス列を形成する際に、マーク部の前後のスペース長に応じて、マルチパルス波形の先頭パルス幅と最後尾のパルス幅を変化させる方式（適応型記録波形制御）に対応したマルチパルス波形テーブルを有しており、これによりマーク間に発生するマーク間熱干渉の影響を極力排除できるマルチパルス記録波形を発生している。
【００３２】
記録波形発生回路により生成された記録波形は、レーザー駆動回路に転送され、レーザー駆動回路はこの記録波形をもとに、光ヘッド内の半導体レーザーを発光させる。本記録装置に搭載された光ヘッドには、情報記録用のレーザービームとして光波長６５５ｎｍの半導体レーザーが使用されている。また、このレーザー光をレンズＮＡ０.６の対物レンズにより上記光ディスクの記録層上に絞り込み、上記記録波形に対応したレーザーのレーザービームを照射することにより、情報の記録を行った。
【００３３】
一般的に、レーザー波長λのレーザー光をレンズ開口数ＮＡのレンズにより集光した場合、レーザービームのスポット径はおよそ０．９×λ／ＮＡとなる。したがって、上記条件の場合、レーザービームのスポット径は約０．９８ミクロンである。この時、レーザービームの偏光を円偏光とした。
【００３４】
また、本記録装置はグルーブとランド（グルーブ間の領域）の両方に情報を記録する方式（いわゆるランドグルーブ記録方式）に対応している。本記録装置ではＬ／Ｇサーボ回路により、ランドとグルーブに対するトラッキングを任意に選択することができる。記録された情報の再生も上記光ヘッドを用いて行った。レーザービームを記録されたマーク上に照射し、マークとマーク以外の部分からの反射光を検出することにより、再生信号を得る。この再生信号の振幅をプリアンプ回路により増大させ、８−１６復調器に転送する。８−１６復調器では１６ビット毎に８ビットの情報に変換する。以上の動作により、記録されたマークの再生が完了する。以上の条件で上記光ディスクに記録を行った場合、最短マークである３Ｔマークのマーク長はおよそ０.４２μm、最長マークである１４Ｔマークのマーク長は約１．９６μmとなる。
【００３５】
なお、ジッター測定を行う際には上記３Ｔ〜１４Ｔを含むランダムパターンの信号の記録再生を行い、再生信号に波形等価、２値化、ＰＬＬ（Ｐｈａｓｅ  Ｌｏｃｋｅｄ  Ｌｏｏｐ）処理を行い、ジッターを測定した。
【００３６】
ドライブでのエラーレート測定方法は線速１２．３ｍ／ｓでランダム信号を記録したものを測定した。１／１６０トラックおきにランダム信号を記録し、内周から外周の全てのゾーンで測定を行った。
【００３７】
＜界面層の評価基準＞
書換寿命の試験を行うため、線速度１２．３ｍ／ｓで８万回書換え後のジッター値を測定した。測定位置は中周で行ったが、内周や外周で行っても結果は同様であることはいうまでもない。また、保存寿命の評価を行うため作製されたディスクを、９０℃８０％ＲＨの恒温槽に１６時間放置し、乾燥を行った後、ドライブで記録を行いエラーレートの測定を行った。
【００３８】
書換寿命の目標値は８万回書換後ジッターが１４％以下であること、９０℃８０％ＲＨの恒温槽に１６時間放置したのちのエラーレートが１×１０−３以下であることである。
＜界面層の評価結果＞
【実施例１】
【００３９】
第一界面層、第二界面層をそれぞれで組成を振ったディスクを作成し評価を行った。以下にそれぞれの界面層の組成について、Ｃｒ２Ｏ３にＴａ２Ｏ５量を添加した際のＴａ量を表１に示した。これより、Ｔａ量と８万回書換後のジッター、加湿環境下での保存寿命との関係を調べた。第一界面層、第二界面層それぞれの関係は、表１及び図２、３に示した結果となった。
【００４０】
【表１】
2005285165.tif 000003
【００４１】
ここで図２、３の左縦軸のジッター、右縦軸のはエラーレートはそれぞれ低いと記録再生特性が良好となる。これより多数回書換性能と加湿環境下での保存寿命、両方が良好である第二界面層のＴａ量は２原子％以上１４原子％以下の範囲にあることが好ましい。一方第二界面層についても、２原子％以上１４原子以下の範囲であることが好ましい。このように、多数回書換え後のジッターと加湿環境下での保存寿命を想定した加速試験後のエラーレートを測定した結果からは、第一界面層と第二界面層のＴａ含有量の使用可能範囲は同範囲であるが、実際には第一界面層と第二界面層の最適Ｔａ量は異なっている。第一界面層では、この範囲内ではＴａ量が多ければ多いほど良く、第２界面層ではＴａ量が多すぎると、以下に示したように、記録膜の結晶化速度が低下してしまうため、多数回書き換え劣化を防止する効果を勘案すると、７原子％程度が最適である。
【００４２】
第二界面層中のＴａ量（原子％）    書換え１０回後のジッター
（カッコ内はＣｒ量）
０（４０）                        ７．５％
２（３７）                        ７．７％
４（３４）                        ７．９％
７（３０）                        ８．２％
１４（２０）                        ８．９％
２０（１２）                        ９．７％
２９（０）                        １０．５％
【００４３】
また条件Ｍのように第一、第二界面層のＴａ量をそれぞれ１４原子％、７原子％にした場合、多数回書換性能、加湿環境下での保存寿命がともに格段に向上していることがわかった。
【００４４】
以上のように、界面層に含有されるＴａ量が２原子％以上１４原子％以下の範囲で選択することで、多数回書換性能と加湿環境下での保存寿命の特性を満足する界面層を得ることができる。すなわち、以下の組成比範囲のＣｒとＴａが存在していることが重要である。
２／３７≦Ｔａ／Ｃｒ≦１４／２０
また、ＣｒとＴａの組成比をｘとｙを用いてあらわすと以下のようになる。
ＣｒｘＴａｙ（０．０５≦ｙ/ｘ≦０．７）
【実施例２】
【００４５】
実施例１の第一界面層をＣｒ２０Ｔａ１４Ｏ６６、第二界面層をＣｒ３７Ｔａ２Ｏ６１とし、第二界面層の膜厚を実施例１と同じ２ｎｍとし、第一界面層の膜厚を０〜３０ｎｍの間で変化させ、８万回書換え後のジッターと第一界面層膜厚の関係を調べた。この際、第一界面層の膜厚を変化させることによる光学的影響を排除するため、第一保護層の膜厚を調整し、光学的な性能は同等となるよう調整を行った。結果を以下、および図４に示す。
【００４６】
第一界面層膜厚（ｎｍ）        多数回書換え性能
０．０                      ２５．５％
０．５                      ２５．８％
０．８                      １２．５％
１．０                        ９．５％
１．５                        ８．５％
２．０                        ７．８％
３．０                        ９．３％
３．５                      １０．８％
４．０                      １１．５％
５．０                      １２．３％
６．０                      １３．０％
８．０                      １５．８％
１０．０                      ２５．２％
１５．０                      ２６．７％
２０．０                      ２５．０％
２５．０                      ２５．１％
３０．０                      ２５．９％
【００４７】
以上の結果のように、Ｃｒ-Ｔａ-Ｏ系材料を界面層として使用する場合、８万回書換え後のジッターは第一界面層の膜厚に大きく依存しており、その膜厚が厚すぎても、薄すぎても、多数回書換え時に再生信号のジッターが劣化する。この理由は、薄すぎる場合、多数回書換えに伴って、記録膜中に保護層材料が拡散することにより再生信号が劣化し、厚すぎる場合には、恐らく、Ｃｒ−Ｔａ−Ｏ系材料の熱膨張係数が大きいため、熱膨張によりレーザービームが照射された部分と、それ以外の部分の間に亀裂が生じ、結果として記録膜中に保護層材料が拡散してしまうためと考えられる。また、明らかな効果が得られる膜厚は０．８ｎｍ以上８ｎｍ以下であり、１．０ｎｍ以上３．０ｎｍ以下の場合、８万回書換え後においても１０％以下の良好なジッター値を得ることができた。
【図面の簡単な説明】
【００４８】
【図１】本発明の情報記録媒体の構造を説明するための図である。
【図２】本発明の実施例の多数回書換性能と加湿環境下での保存寿命の結果を第二界面層について示した図である。
【図３】本発明の実施例の多数回書換性能と加湿環境下での保存寿命の結果を第一界面層について示した図である。
【図４】本発明の実施例の第一界面層膜厚と８万回書換え後のジッターの関係を示した図である。
【符号の説明】
【００４９】
１    ポリカーボネート基板
２、２´    （ＺｎＳ）8０（ＳｉＯ２）２０
３、３´    Ｃｒ-Ｏ  または  Ｃｒ-Ｔａ-Ｏ
４    ＳｎＧｅＳｂＴｅ
５    Ｃｒ９０−（Ｃｒ−Ｏ）１０
６    Ａｌ９９Ｔｉ１
７    ＵＶ樹脂
【図１】
2005285165.tif 000004
【図２】
2005285165.tif 000005
【図３】
2005285165.tif 000006
【図４】
2005285165.tif 000007